(57)【特許請求の範囲】
【請求項１】
湿気硬化型組成物に関し、
下記一般式（１）のシラン末端変性ポリマー（Ａ）を主成分とし、
Ｙ−［（ＣＲ１２）ｂ−ＳｉＲａ（ＯＲ２）３−ａ］ｘ       （１）
（式中、Ｙは、窒素、酸素、硫黄または炭素を介して結合されているｘ価の有機ポリマー基であって、ポリマー鎖として、ポリオキシアルキレンまたはポリウレタンを含むｘ 価の有機ポリマー基であり、
Ｒは、同じであっても異なってもよく、一価の、場合によって置換されているＳｉＣ−結合した炭化水素基であり、
Ｒ１は、同じであっても異なってもよく、水素原子、または炭素原子に窒素、リン、酸素、硫黄もしくはカルボニル基が結合することができる一価の、場合によって置換されている炭化水素基であり、
Ｒ２は、同じであっても異なってもよく、水素原子、または一価の、場合によって置換されている炭化水素基であり、
ｘは、１ から１ ０ までの整数であり、
ａは、０ 、１ 、もしくは２ であり、
ｂは、１ から１ ０ までの整数である。）
粘度が10mＰａ・ｓより大きいポリエーテルまたはシリコーン樹脂であって、アルコキシ基を含有する反応性希釈剤（B）と、
疎水化シリカ粒子（C）と、
アマイドワックス（D）とを配合することにより、
前記ポリマーと前記希釈剤と前記シリカ粒子とが密なネットワークを形成すると同時に、前記アマイドワックスは前記シリカ粒子よりも粒子サイズが小さく、針状であることにより、系内において疎なネットワークを形成して、
高せん断速における粘度を一定以下に抑えると同時に、低せん断速度における粘度を増大させる性能を発現する湿気硬化型組成物。
【請求項２】
下記一般式（１）のシラン末端変性ポリマー（Ａ）と、
Ｙ−［（ＣＲ１２）ｂ−ＳｉＲａ（ＯＲ２）３−ａ］ｘ       （１）
（式中、Ｙは、窒素、酸素、硫黄または炭素を介して結合されているｘ価の有機ポリマー基であって、ポリマー鎖として、ポリオキシアルキレンまたはポリウレタンを含むｘ 価の有機ポリマー基であり、
Ｒは、同じであっても異なってもよく、一価の、場合によって置換されているＳｉＣ−結合した炭化水素基であり、
Ｒ１は、同じであっても異なってもよく、水素原子、または炭素原子に窒素、リン、酸素、硫黄もしくはカルボニル基が結合することができる一価の、場合によって置換されている炭化水素基であり、
Ｒ２は、同じであっても異なってもよく、水素原子、または一価の、場合によって置換されている炭化水素基であり、
ｘは、１ から１ ０ までの整数であり、
ａは、０ 、１ 、もしくは２ であり、
ｂは、１ から１ ０ までの整数である。）
粘度が１０ｍPa・ｓより大きいポリエーテルまたはシリコーン樹脂であって、アルコキシ基を含有する反応性希釈剤（B）と、
疎水化シリカ粒子（C）と、
アマイドワックス（D）と、を含み、
前記アマイドワックスは前記シリカ粒子よりも粒子サイズが小さく、針状であることを特徴とする
湿気硬化型組成物。
【請求項３】
前記ポリマー（Ａ）の末端基が、下記一般式（２）または一般式（３）である、請求項２に記載の湿気硬化型組成物。
−Ｏ−Ｃ（＝Ｏ）−ＮＨ−（ＣＲ１２）ｂ−ＳｉＲａ（ＯＲ２）３−ａ      （２）
−ＮＨ−Ｃ（＝Ｏ）−ＮＲ’−（ＣＲ１２）ｂ−ＳｉＲａ（ＯＲ２）３−ａ      （３）
（式中、基および添字はそれらに対して上で特定された定義の一つを有し、
Ｒは、同じであっても異なってもよく、一価の、場合によって置換されているＳｉＣ−結合した炭化水素基であり、
Ｒ’は、同じであっても異なってもよく、Ｒに対して与えられた定義を有する。）
【請求項４】
前記希釈剤（B）が以下一般式（４）に示す単位を含むシリコーン樹脂であることを特徴とする、請求項２または請求項３に記載の湿気硬化型組成物。
Ｒ３ｃ（Ｒ４Ｏ）ｄＲ５ｅＳｉＯ（４−ｃ−ｄ−ｅ）／２     （４）
（式中、
Ｒ３は、同じであっても異なってもよく、水素原子、一価の、ＳｉＣ−結合した、場合によって置換されている脂肪族炭化水素基、または式（４） の２ つの単位を橋かけしている二価の、場合によって置換されている脂肪族炭化水素基であり、
Ｒ４は、同じであっても異なってもよく、メチル基またはエチル基であり、
Ｒ５は、同じであっても異なってもよく、一価の、ＳｉＣ−結合した、場合によって置換されている芳香族炭化水素基であり、
ｃは、０、１、２、もしくは３であり、
ｄは、０、１、２、３もしくは４であり、および
ｅは、０ 、１ 、もしくは２である。）
【請求項５】
前記湿気硬化型組成物が、以下成分を含有する組成物であることを特徴とする、請求項２ないし請求項４のいずれか１項に記載の湿気硬化型組成物。
（Ａ）上記一般式（１）で示すシラン末端変性ポリマー：  ５〜９０質量部
（Ｂ）希釈剤：５〜５０質量部
（Ｃ）疎水化シリカ粒子：０．１〜２０質量部
（Ｄ）アマイドワックス：０．１〜１０質量部
（E）アミン化合物：  ０．０１〜１０質量部
（F）脱水剤：  ０〜１０質量部
（G）安定化剤：  ０．０１〜５質量部
（H）充填剤：  ０〜８０質量部
（I）触媒：  ０〜５質量部
（ただし、各成分の質量部は、湿気硬化型組成物全体を１００質量部とした場合の質量部である。）
【発明の詳細な説明】
【技術分野】
【０００１】
本発明は、疎水部および親水部を有するポリマー、特にシラン末端変性ポリマーを主成分とするコンパウンドで、高せん断速度における粘度が小さいため作業性に優れると同時に、低せん断速度における粘度が大きいためチクソ性が十分に高く建造物などの略垂直面に施工されセラミックタイルなどの重量物を貼り付ける際、セラミックタイルのタレを防止することができる湿気硬化型組成物に関する。
【背景技術】
【０００２】
加水分解性シリル基を有する重合体は、湿気硬化型ポリマーとして知られており、接着剤、シーリング材、塗膜防水材や塗料などのコーティング材など多くの工業、建築、土木など用途で幅広い分野で利用されている。
【０００３】
加水分解性シリル基を有する重合体は、上記分野にて各種基材の施工の際、低粘度で作業性に優れることが求められる。一方で、これら湿気硬化型組成物が略垂直面に施工された後、特に接着剤の用途でセラミックタイルなどの重量物が貼り付けられた後に当該湿気硬化物が硬化するまでにずれ落ちずに固定位置にとどまること（ズレ防止性）が求められる。
【０００４】
しかし、作業性を向上させる目的で可塑剤などの希釈剤を添加すると、チクソ性（チクソトロピー）も低下するため、塗料や接着剤などを略垂直面に施工するとタレの問題、特にセラミックタイルなどの重量物を固定位置に保持することができずタイルがずれ落ちる問題が生じる。
【０００５】
そこで、これら湿気硬化組成物にチクソ性を付与することによって、タレの問題を解決する方法が提案されている。
具体的にはアマイドワックスや水添ひまし油などの揺変剤を付与すること（特許文献１）や、沈降性炭酸カルシウムを使用すること（特許文献２）、また沈降性炭酸カルシウムと表面未処理の重質炭酸カルシウムの割合を最適化することが提案されている（特許文献３）が、床仕上げ材などの水平面に対するチクソ性にのみ言及されており、垂直面に対するセラミックタイルのズレ性に関しては言及されていない。
【先行技術文献】
【特許文献】
【０００６】
【特許文献１】特開２００２−２６５９１４号公報
【特許文献２】特開２０１５−０８６３５４号公報
【特許文献３】特開２０１９−２１８４６６号公報
【発明の概要】
【発明が解決しようとする課題】
【０００７】
本発明は、上記事情に鑑みてなされたものであり、低粘度で施工時の作業性に優れると同時に、チクソ性が十分に高く、建造物などの略垂直面に施工されセラミックタイルなどの重量物を貼り付ける際にセラミックタイルのタレを防止することができる湿気硬化型組成物を提案することを目的とする。
【課題を解決するための手段】
【０００８】
本発明者らは、鋭意検討を重ねた結果、特にシラン末端変性ポリマーを主成分とするコンパウンドで、所定の粘度範囲の希釈剤と表面処理された疎水化無機粒子および疎水部及び親水部を有する揺変剤を配合することにより、高せん断速における粘度を低下させると同時に、低せん断速度における粘度を増大させる性能を発現する湿気硬化型組成物を見出し、本発明を完成するに至った。
【０００９】
本発明の湿気硬化型組成物では、疎水部および親水部を有するポリマー、特にシラン末端変性ポリマーと所定の粘度範囲を有する希釈剤に対し、疎水化無機粒子がファンデルワールス力により系内でネットワークを形成して系全体を増粘させている。
本発明においてポリマーの疎水部とは、疎水基や局所的に極性が小さい結合を含有する部分であれば特に限定されず、例えばアルキル基やフェニル基、もしくはポリエーテル鎖中のC-C結合、ポリジメチルシロキサンなどが該当する。
一方で親水部とは、親水基や局所的に極性が大きい結合を含有する部分であれば特に限定されず、例えば水酸基、アルコキシ基、ポリエーテル結合、エステル結合、ウレタン結合、アミド結合などが該当する。
疎水化無機粒子は通常揺変剤よりも粒子径が大きいため、系内において比較的密なネットワークを形成し、系全体の粘度を増粘させる。これにより、湿気硬化型組成物に高せん断速度および低せん断速度両方における粘度を増大させる特性を生じさせる。
【００１０】
一方で疎水部および親水部を有する揺変剤は、揺変剤分子内の水素結合などの親水部は、前記ポリマーや前記希釈剤の親水部との相互作用などによりネットワークを形成し、系全体を増粘させている。揺変剤、特にアマイドワックスは疎水化無機粒子よりも粒子サイズが小さく、針状であることにより、系内において比較的疎なネットワークを形成し、系全体の粘度をマイルドに増加させる。これにより、高せん断速度における粘度には大きく寄与せず、低せん断速度における湿気硬化型組成物の粘度に大きく寄与する特性が生じる。
また、希釈剤の粘度が所定値以上の範囲にある場合、低せん断速度における粘度を効果的に増大させる特性を発現していると考えられる。
【００１１】
これら成分を併用することで、高せん断速度における粘度が小さいため作業性に優れると同時に、接着剤などの用途においては低せん断速度における粘度が大きいためチクソ性が十分に高く建造物などの略垂直面に施工されセラミックタイルなどの重量物を貼り付ける際、セラミックタイルのタレを防止することができる湿気硬化型組成物が実現可能となる。
【００１２】
本発明の一例では、湿気硬化型組成物は、疎水部および親水部を有するシラン末端変性ポリマーおよび10mＰａ・ｓより大きい粘度範囲にある希釈剤に対して、粒子径約１０μｍの疎水化シリカの二次凝集体同士がそれらのファンデルワールス力により系内でネットワークを形成して系を増粘させている。また、揺変剤であるアマイドワックスは、加熱することで活性化した数十〜数百ｎｍの針状粒子分子鎖中のアミド結合同士の水素結合や各種成分の親水部との相互作用などによりネットワークを形成し系を増粘させている。
【００１３】
疎水化シリカはアマイドワックスと比較して粒子サイズが大きいため、系内において比較的密なネットワークを形成し系全体の粘度を増粘させる。よって高せん断速度および低せん断速度におけるいずれの粘度を増大させる特性がある。
一方でアマイドワックスは疎水化シリカと比較して粒子サイズが小さく針状であるため、系内において比較的疎なネットワークを形成し系全体の粘度をマイルドに増加させる特性がある。よって高せん断速度における粘度には大きく寄与せず、低せん断速度における粘度に大きく寄与する特性がある。
【００１４】
また希釈剤の粘度が１０ｍＰａ・ｓより大きい範囲にある場合、低せん断速度における粘度を効果的に増大させる特性を発現していると考えられる。
特に疎水化シリカはシラン末端変性ポリマーおよび希釈剤の疎水部に対して有効にネットワークを形成し、アマイドワックスはシラン末端変性ポリマーおよび希釈剤の親水部に対して有効にネットワークを形成すると考えられる。
【００１５】
よって、疎水化シリカおよびアマイドワックスと、疎水部及び親水部を有するシラン末端変性ポリマーおよび希釈剤、かつ10mＰａ・ｓより大きい粘度範囲にある希釈剤を併用させることで、高せん断速度における粘度をある一定以下に抑えると同時に、低せん断速度における粘度を効果的に増加させることが可能となる。
すなわち、これら成分を併用することで、高せん断速度における粘度が小さいため作業性に優れると同時に、接着剤などの用途においては低せん断速度における粘度が大きいためチクソ性が十分に高く建造物などの略垂直面に施工されセラミックタイルなどの重量物を貼り付ける際、セラミックタイルのタレを防止することができる湿気硬化型組成物が実現可能となる。
【発明を実施するための形態】
【００１６】
以下、本発明について詳細に説明する。
【００１７】
本発明の湿気硬化型組成物は、少なくとも1液以上の形態であって、湿気により硬化して最終的に組成物の硬化物が得られるものであれば、いかなる態様、形態、組成であってもよい。また、単一の成分でも2種以上の成分の混合物でもよい。湿気により加水分解し、シロキサン結合の生成により硬化し、アルコキシシリル基を有するポリマーを含有するコーティング材が代表的なものである。
【００１８】
湿気硬化組成物は主成分として疎水部および親水部を有するポリマー（A）と、所定の粘度範囲の希釈剤（B）と、疎水化無機粒子（C）と、疎水部および親水部を有する揺変剤（D）と、を含むものであれば特に限定されない。
【００１９】
ポリマー（Ａ）は疎水部および親水部を有するものであればよく、例えばポリウレタン、ポリエステル、ポリエーテル等がある。
【００２０】
ポリマー（A）は典型的には、下記一般式（１）に示すシラン末端変性ポリマーを含有する湿気硬化組成物が、優れた種々のコーティング材としての性能を示す。
Ｙ−［（ＣＲ１２）ｂ−ＳｉＲａ（ＯＲ２）３−ａ］ｘ    （１）
（式中、Ｙは、窒素、酸素、硫黄または炭素を介して結合されているｘ価の有機ポリマー基であって、ポリマー鎖として、ポリオキシアルキレンまたはポリウレタンを含むｘ 価の有機ポリマー基であり、
Ｒは、同じであっても異なってもよく、一価の、場合によって置換されているＳｉＣ−結合した炭化水素基であり、
Ｒ１は、同じであっても異なってもよく、水素原子、または炭素原子に窒素、リン、酸素、硫黄もしくはカルボニル基が結合することができる一価の、場合によって置換されている炭化水素基であり、
Ｒ２は、同じであっても異なってもよく、水素原子、または一価の、場合によって置換されている炭化水素基であり、
ｘは、１ から１ ０ までの整数であり、
ａは、０ 、１ 、もしくは２ であり、
ｂは、１ から１ ０ までの整数である。）
【００２１】
ポリマー（Ａ）の末端基は、一般式（２）、または、一般式（３）で示す基であってもよい。
−Ｏ−Ｃ（＝Ｏ）−ＮＨ−（ＣＲ１２）ｂ−ＳｉＲａ（ＯＲ２）３−ａ      （２）
−ＮＨ−Ｃ（＝Ｏ）−ＮＲ’−（ＣＲ１２）ｂ−ＳｉＲａ（ＯＲ２）３−ａ      （３）
（式中、基および添字はそれらに対して上で特定された定義の一つを有し、
Ｒは、同じであっても異なってもよく、一価の、場合によって置換されているＳｉＣ−結合した炭化水素基であり、
Ｒ’は、同じであっても異なってもよく、Ｒに対して与えられた定義を有する。）
【００２２】
前記シラン末端変性ポリマーは、疎水部及び親水部を有しており、疎水化シリカは疎水部に対して有効に疎水化シリカ同士のファンデルワールス力によりネットワークを形成し、一方でアマイドワックスは親水部に対して有効にアミド結合同士の水素結合や各種成分の親水部との相互作用などによりネットワークを形成している。
【００２３】
本発明において疎水部とは、疎水基や局所的に極性が小さい結合を含有する部分であれば特に限定されず、例えばアルキル基やフェニル基、もしくはポリエーテル鎖中のC-C結合、ポリジメチルシロキサンなどが該当する。
一方で親水部とは、親水基や局所的に極性が大きい結合を含有する部分であれば特に限定されず、例えば水酸基、アルコキシ基、ポリエーテル結合、エステル結合、ウレタン結合、アミド結合などが該当する。
【００２４】
上記一般式（１）に示すシラン末端変性ポリマーを含有する湿気硬化型組成物を、各種用途において各種基材にコーティングする際のコーティング材組成物としての形態、組成物内容は限定されない。
典型的な用途である、建築建材や工業構造物などの基材にシラン末端変性ポリマーを含有する湿気硬化型組成物を塗布する場合は、下記の組成物であることが好ましい。
（Ａ）上記一般式（１）で示すシラン末端変性ポリマー：  ５〜１００質量部
（Ｂ）希釈剤：５〜１００質量部  
（Ｃ）疎水化無機粒子：０．１〜２０質量部
（Ｄ）揺変剤：０．１〜１０質量部
（E）アミン化合物：  ０．０１〜１０質量部
（F）脱水剤：  ０〜１０質量部
（G）安定化剤：  ０．０１〜５質量部
（H）充填剤：  ０〜８０質量部
（I）触媒：  ０〜５質量部
ただし、各成分の質量部は、湿気硬化型組成物全体を１００質量部とした場合の質量部である。
【００２５】
シラン末端変性ポリマーとしてのポリマー（Ａ）は、湿気硬化型組成物の主剤であり、塗布後に湿気により被膜を形成する成分である。
ポリマー（Ａ）は、商業的な製品として購入することができ、または、化学的な一般的な方法によって調製することもできる。ポリマー（Ａ）は単体であっても、２種類以上の混合物のいずれでも構わない。
【００２６】
基Ｒの例は、アルキル基、例えば、メチル、エチル、ｎ−プロピル、イソプロピル、１−ｎ−ブチル、２−ｎ−ブチル、イソブチル、ｔｅｒｔ−ブチル、ｎ−ペンチル、イソペンチル、ネオペンチル、ｔｅｒｔ−ペンチル基；ヘキシル基、例えばｎ−ヘキシル基；ヘプチル基、例えば、ｎ−ヘプチル基；オクチル基、例えばｎ−オクチル基、イソオクチル基および２，２，４−トリメチルペンチル基；ノニル基、例えば、ｎ−ノニル基；デシル基、例えば、ｎ−デシル基；ドデシル基、例えば、ｎ−ドデシル基；オクタデシル基、例えば、ｎ−オクタデシル基；シクロアルキル基、例えば、シクロペンチル、シクロヘキシル、シクロヘプチル基およびメチルシクロヘキシル基；アルケニル基、例えば、ビニル、１−プロペニルおよび２−プロペニル基；アリール基、例えば、フェニル、ナフチル、アントリルおよびフェナントリル基；アルカリール基、例えば、ｏ−、ｍ−、ｐ−トリル基、キシリル基およびエチルフェニル基、ならびにアラルキル基、例えば、ベンジル基、α−およびβ−フェニルエチル基である。
【００２７】
置換された基Ｒの例は、ハロアルキル基、例えば、３，３，３−トリフルオロ−ｎ−プロピル基、２，２，２，２’，２’，２’−ヘキサフルオロイソプロピル基およびヘプタフルオロイソプロピル基、ならびにハロアリール基、例えば、ｏ−、ｍ−およびｐ−クロロフェニル基である。
基Ｒは、好ましくは場合によってハロゲン原子によって置換されており１から６個の炭素原子を有している一価の炭化水素基を、より好ましくは１個または２個の炭素原子を有するアルキル基、より特定的にはメチル基を含む。
【００２８】
基Ｒ１の例は、水素原子、Ｒに対して特定した基、また炭素原子に、窒素、リン、酸素、硫黄、炭素、またはカルボニル基によって結合されている、場合によって置換されている炭化水素基である。
好ましくは、Ｒ１は、水素原子および１から２０個までの炭素原子を有する炭化水素基であり、より特定的には水素原子である。
【００２９】
基Ｒ２の例は、水素原子または基Ｒに対して特定した例である。
基Ｒ２は、好ましくは、水素原子、または場合によってハロゲン原子によって置換されており、１から１０個までの炭素原子を有するアルキル基、より好ましくは１から４個までの炭素原子を有するアルキル基、より特定的にはメチルおよびエチル基である。
【００３０】
ポリマー基Ｙのベースとなるポリマーは、本発明においては、主鎖中の全結合の少なくとも５０％、好ましくは少なくとも７０％、より好ましくは少なくとも９０％が炭素−炭素、炭素−窒素、または炭素−酸素結合である全てのポリマーであることが理解されるべきである。
【００３１】
ポリマー基Ｙは、有機ポリマー基を好ましくは含み、それは、ポリマー鎖として、ポリオキシアルキレン、例えば、ポリオキシエチレン、ポリオキシプロピレン、ポリオキシブチレン、ポリオキシテトラメチレン、ポリオキシエチレン−ポリオキシプロピレンコポリマーおよびポリオキシプロピレン−ポリオキシブチレンコポリマー；炭化水素ポリマー、例えば、ポリイソブチレン、ポリエチレン、またはポリプロピレンおよびポリイソブチレンのイソプレンとのコポリマー；ポリイソプレン；ポリウレタン；ポリエステル、ポリアミド；ポリアクリレート；ポリメタクリレート；およびポリカーボネートを含み、それらは、好ましくは、−Ｏ−Ｃ（＝Ｏ）−ＮＨ−、−ＮＨ−Ｃ（＝Ｏ）Ｏ−、−ＮＨ−Ｃ（＝Ｏ）−ＮＨ−、−ＮＲ’−Ｃ（＝Ｏ）−ＮＨ−、ＮＨ−Ｃ（＝Ｏ）−ＮＲ’−、−ＮＨ−Ｃ（＝Ｏ）−、−Ｃ（＝Ｏ）−ＮＨ−、−Ｃ（＝Ｏ）−Ｏ−、−Ｏ−Ｃ（＝Ｏ）−、−Ｏ−Ｃ（＝Ｏ）−Ｏ−、−Ｓ−Ｃ（＝Ｏ）−ＮＨ−、−ＮＨ−Ｃ（＝Ｏ）−Ｓ−、−Ｃ（＝Ｏ）−Ｓ−、−Ｓ−Ｃ（＝Ｏ）−、−Ｓ−Ｃ（＝Ｏ）−Ｓ−、−Ｃ（＝Ｏ）−、−Ｓ−、−Ｏ−および−ＮＲ’−によって１つの基または複数の基−［（ＣＲ１２）ｂ−ＳｉＲａ（ＯＲ２）３−ａ］に結合され、ただし、Ｒ’は、同じであっても異なってもよく、Ｒに対して与えられた定義を有し、または基−ＣＨ（ＣＯＯＲ”）−ＣＨ２−ＣＯＯＲ”であり、ここでＲ”は同じであっても異なってもよく、Ｒに対して与えられた定義を有する。
【００３２】
基Ｒ’の例は、シクロヘキシル、シクロペンチル、ｎ−プロピルおよびイソプロピル、ｎ−ブチル、イソブチルおよびｔｅｒｔ−ブチル、ペンチル基、ヘキシル基、またはヘプチル基のさまざまな立体異性体、およびまたフェニル基である。
基Ｒ’は、好ましくは、基−ＣＨ（ＣＯＯＲ”）−ＣＨ２−ＣＯＯＲ”または１から２０個までの炭素原子を有する、場合によって置換されている炭化水素基、より好ましくは１から２０個までの炭素原子を有する直鎖の基、分枝した基もしくはシクロアルキル基、または６から２０個の炭素原子を有しており、場合によってハロゲン原子によって置換されているアリール基である。
【００３３】
基Ｒ”は、好ましくは１から１０個までの炭素原子を有するアルキル基、より好ましくはメチル基、エチル基、またはプロピル基である。
【００３４】
より好ましくは、式（１）中の基Ｙは、ウレタン基およびポリオキシアルキレン基を、より好ましくはポリオキシプロピレン含有ウレタン基またはポリオキシプロピレン基を含む。
【００３５】
ここでポリマー（Ａ）は、ポリマー中の任意の望ましい位置、例えば、鎖内および／または末端に、好ましくは鎖内および末端に、より好ましくは末端に、記載されている様式で結合している基−［（ＣＲ１２）ｂ−ＳｉＲａ（ＯＲ２）３−ａ］を有することができる。
【００３６】
ポリマー（Ａ）の末端基は、好ましくは、一般式（２）、または、一般式（３）である。
−Ｏ−Ｃ（＝Ｏ）−ＮＨ−（ＣＲ１２）ｂ−ＳｉＲａ（ＯＲ２）３−ａ      （２）
−ＮＨ−Ｃ（＝Ｏ）−ＮＲ’−（ＣＲ１２）ｂ−ＳｉＲａ（ＯＲ２）３−ａ      （３）
（式中、基および添字はそれらに対して上で特定された定義の一つを有し、
Ｒは、同じであっても異なってもよく、一価の、場合によって置換されているＳｉＣ−結合した炭化水素基であり、
Ｒ’は、同じであっても異なってもよく、Ｒに対して与えられた定義を有する。）
【００３７】
本発明の１つの特に好ましい実施形態において、ポリマー（Ａ）は、いずれの場合も、−Ｏ−Ｃ（＝Ｏ）−ＮＨ−（ＣＲ１２）ｂ基または−ＮＨ−Ｃ（＝Ｏ）−ＮＲ’−（ＣＲ１２）ｂ基（Ｒ’、Ｒ１およびｂは、上で特定した定義の１つを有する。）によって結合されているジメトキシメチルシリル、トリメトキシシリル、ジエトキシメチルシリル、またトリエトキシシリル末端基を有するシラン末端ポリエーテルおよびシラン末端ポリウレタン、より特定的にはシラン末端ポリプロピレングリコールおよびシラン末端ポリウレタンを含む。
【００３８】
ポリマー（Ａ）の数平均分子量Ｍｎは、好ましくは、少なくとも４００ｇ／ｍｏｌ、より好ましくは、少なくとも６００ｇ／ｍｏｌ、より特定的には少なくとも８００ｇ／ｍｏｌであり、好ましくは３０，０００ｇ／ｍｏｌ未満、より好ましくは１９，０００ｇ／ｍｏｌ未満、より特定的には１３，０００ｇ／ｍｏｌ未満である。
【００３９】
ポリマー（Ａ）の粘度は、いずれの場合にも２０℃で測定されて、好ましくは少なくとも０．２Ｐａ・ｓ、より好ましくは少なくとも１Ｐａ・ｓ、非常に好ましくは少なくとも５Ｐａ・ｓであり、好ましくは１，０００Ｐａ・ｓ以下、より好ましくは７００Ｐａ・ｓ以下である。
【００４０】
本発明の第一の特に好ましい実施形態の場合において、ポリマー（Ａ）は、ポリマー基Ｙとして、線状のまたは分枝したポリオキシアルキレン基、より好ましくはそれらの鎖末端が、好ましくは−Ｏ−Ｃ（＝Ｏ）−ＮＨ−によって、１つの基または複数の基−［（ＣＲ１２）ｂ−ＳｉＲａ（ＯＲ２）３−ａ］に結合されているポリオキシプロピレン基を含む。ここでは、全鎖末端の好ましくは少なくとも８５％、より好ましくは少なくとも９０％、より特定的には少なくとも９５％が、−Ｏ−Ｃ（＝Ｏ）−ＮＨ−によって基−［（ＣＲ１２）ｂ−ＳｉＲａ（ＯＲ２）３−ａ］に結合されている。このポリオキシアルキレン基Ｙは、２００から３０，０００、好ましくは１，０００から２０，０００のＭｎ（数平均分子量）を有する。そのようなポリマー（Ａ）を調製するための適切な製造方法およびポリマー（Ａ）の例それ自体も、既知であり、本明細書の開示内容に含まれるＥＰ１５３５９４０Ｂ１またはＥＰ１８９６５２３Ｂ１を含めた出版物に記載されている。対応するシラン末端ポリマーは、例えば、Ｗａｃｋｅｒ  Ｃｈｅｍｉｅ  ＡＧからＧＥＮＩＯＳＩＬ（登録商標）ＳＴＰ−Ｅの名称の下で市販されてもいる。
【００４１】
ポリマー（Ａ）を化学的に合成する場合は、例えば、ヒドロシリル化、マイケル付加、ディールス−アルダー付加のような付加反応、またはイソシアネート官能性化合物とイソシアネート反応性の基を含む化合物との間の反応等のさまざまな既知の製造方法によって合成することができる。
【００４２】
組成物全体に対するポリマー（Ａ）の含有量は、５〜９０質量部の範囲が好ましい。５質量部未満だと、主剤以外の成分が大量に組成物に残存することになり、組成物としての十分な性能が発揮されず、形成するポリマーマトリックスの量が不十分で、求められる引張強さや伸び、引裂強度などの機械的特性が不十分になり、接着不良、皮膜の割れ、など硬化物としての欠陥が発生、かつ、他成分による弊害を起す可能性があるからである。より好ましくは、１０〜６０質量部の範囲である。
【００４３】
希釈剤としての成分（B）は、本発明の湿気硬化型組成物に対して、低粘度化させることによる製造時の撹拌効率の向上、様々な荷姿の容器への充填性向上、スプレーや刷毛、ローラー、くし目ごてなどによる施工時の作業性の向上などを目的に添加される。また引張強さや伸びなどの物性調整剤、また硬化物の柔軟性や耐候性を改良する添加剤として作用することもできる成分である。希釈剤の名称の代わりに、可塑剤とも表現され得る。希釈剤（B）は商業的な製品として購入することができ、または、化学的な一般的な方法によって調製することもできる。希釈剤（Ｂ）は単体であっても、２種類以上の混合物のいずれでも構わない。
【００４４】
通常、塗料などにはトルエンやキシレンなどの塗料用シンナー、シーリング材や接着剤などにはミネラルスピリットなどの有機溶剤が使用されるが、環境や人体への有害性、引火による火災の危険性などを考慮して、これら有機溶剤の使用は好ましくない。
【００４５】
希釈剤（Ｂ）の例は、フタル酸エステル（例えば、フタル酸ジオクチル、フタル酸ジイソオクチルおよびフタル酸ジウンデシル）、ペルヒドロ化フタル酸エステル（例えば、１，２−シクロヘキサンジカルボン酸ジイソノニルエステルおよび１，２−シクロヘキサンジカルボン酸ジオクチルエステル）、非フタル酸系可塑剤、アジピン酸エステル（例えば、アジピン酸ジオクチル）、安息香酸エステル、グリコールエステル、飽和アルカンジオールのエステル（例えば、２，２，４−トリメチル−１，３−ペンタンジオールモノイソブチレートおよび２，２，４−トリメチル−１，３−ペンタンジオールジイソブチレート）、リン酸エステル、スルホン酸エステル、ポリエステル、ポリエーテル（例えば、好ましくは１，０００から１０，０００のＭｎを有するポリエチレングリコールおよびポリプロピレングリコール）、ポリスチレン、ポリブタジエン、ポリイソブチレン、パラフィン炭化水素および分枝した高分子質量の炭化水素である。
【００４６】
特に反応性希釈剤の場合は、シラン末端変性ポリマーのネットワークに組み込まれ、もしくは前記シラン末端変性ポリマーとの相互作用により、張強さや伸びなどの物性調整剤、また硬化物の柔軟性や耐候性を改良する添加剤として作用することもできる成分である。
【００４７】
希釈剤としての成分（B）は、特にアルコキシ基などを含有する反応性希釈剤が好ましい。反応性希釈剤は非反応性希釈剤と比較し、硬化後にポリマー成分と結合してポリマーマトリックスに組み込まれるため、硬化物の収縮が小さくかつ機械的物性や耐候性、耐久性を向上させることが可能となる。
【００４８】
さらに疎水部および親水部を含有しかつ10mＰａ・ｓより大きい粘度範囲にある希釈剤が好ましい。具体的には、ポリエーテル（例えば、好ましくは３００から１０，０００のモル質量を有するポリエチレングリコールおよびポリプロピレングリコールで分岐していてもよくまたは分岐していなくてもよい。）、また各種アルコキシシラが加水分解重合したシリコーン樹脂などが好ましく、またこれら混合物もまた使用され得る。
【００４９】
さらに好ましくは前記希釈剤が10mＰａ・ｓより大きい粘度範囲にある場合、低せん断速度における粘度を増加させる効果があると考えられる。また前記希釈剤は、疎水部および親水部を有しており、疎水化シリカは疎水部に対して有効にファンデルワールス力によりネットワークを形成し、アマイドワックスは親水部に対して有効に水素結合や各種成分の親水部との相互作用などによりネットワークを形成している。
【００５０】
上記の希釈剤（B）シリコーン樹脂の例は、典型的には、下記一般式（４）に示す単位を含有するものであってもよい。
Ｒ３ｃ（Ｒ４Ｏ）ｄＲ５ｅＳｉＯ（４−ｃ−ｄ−ｅ）／２        （４）
（式中、
Ｒ３は、同じであっても異なってもよく、水素原子、一価の、ＳｉＣ−結合した、場合によって置換されている脂肪族炭化水素基、または式（４）の２つの単位を橋かけしている二価の、場合によって置換されている脂肪族炭化水素基であり、
Ｒ４は、同じであっても異なってもよく、メチル基またはエチル基であり、
Ｒ５は、同じであっても異なってもよく、一価の、ＳｉＣ−結合した、場合によって置換されている芳香族炭化水素基であり、
ｃは、０、１、２、もしくは３であり、
ｄは、０、１、２、３もしくは４であり、および
ｅは、０、１、もしくは２である。）
【００５１】
基Ｒ３の例は、Ｒに対して上で特定した脂肪族の例である。しかしながら、基Ｒ３は、また、例えば、式（４）の２つのシリル基を互いに結び付けている、例えば、メチレン、エチレン、プロピレン、またはブチレン基等の１から１０個の炭素原子を有するアルキレン基等の二価の脂肪族基を含むこともできる。二価の脂肪族基の１つの特に現時点の例は、エチレン基である。
しかしながら、基Ｒ３は、好ましくは、ハロゲン原子により場合によって置換されており、１から１８個までの炭素原子を有する一価のＳｉＣ−結合した脂肪族炭化水素原子群、より好ましくは１から８個までの炭素原子を有する脂肪族炭化水素基、より特定的にはメチル基を含む。
【００５２】
基Ｒ４の例は、水素原子、または、基Ｒに対して特定されている例である。
基Ｒ４は、水素原子、または場合によりハロゲン原子によって置換されており、１から１０個までの炭素原子を有するアルキル基、より好ましくは１から４個までの炭素原子を有するアルキル基、より特定的にはメチルおよびエチル基を含む。
【００５３】
基Ｒ５の例は、Ｒに対して上で特定されている芳香族基である。
基Ｒ５は、好ましくは、場合によってハロゲン原子によって置換されており１から１８までの炭素原子を有するＳｉＣ−結合した芳香族炭化水素基、例えば、エチルフェニル、トリル、キシリル、クロロフェニル、ナフチル、またはスチリル基、より好ましくはフェニル基を含む。
【００５４】
成分（Ｂ）としての使用が好ましいのは、全ての基Ｒ３の少なくとも９０％がメチル基であり、全ての基Ｒ４の少なくとも９０％がメチル、エチル、プロピルまたはイソプロピル基であり、全ての基Ｒ５の少なくとも９０％がフェニル基であるシリコーン樹脂である。
【００５５】
本発明に従えば、それぞれの場合に、式（２）の単位の総数に基づいて、ｃが０である式（２）の単位を少なくとも２０％、より好ましくは少なくとも４０％有するシリコーン樹脂を使用することが優先される。
【００５６】
本発明の１つの実施形態は、それぞれの場合に、式（２）の単位の総数に基づいて、ｃが値２を表す式（２）の単位を少なくとも１０％、より好ましくは少なくとも２０％であり、８０％以下、より好ましくは６０％以下有するシリコーン樹脂を使用する。
【００５７】
優先的に使用されるシリコーン樹脂は、それぞれの場合に、式（２）の単位の総数に基づいて、ｄが値０または１を表す式（２）の単位を少なくとも８０％、より好ましくは少なくとも９５％有するものである。
【００５８】
それぞれの場合に、式（２）の単位の総数に基づいて、ｄが値０を表す式（２）の単位を少なくとも６０％、より好ましくは少なくとも７０％であり、好ましくは９９％以下、より好ましくは９７％以下有するシリコーン樹脂を使用することが優先される。
【００５９】
希釈剤（Ｂ）としてより優先的に使用されるのは、それぞれの場合に、式（４）の単位の総数に基づいて、ｅが０以外の値を表す式（４）の単位を少なくとも１％、好ましくは少なくとも１０％、より特定的には少なくとも２０％有するシリコーン樹脂である。ｅが０以外である式（４）の単位のみを有するシリコーン樹脂が使用され得るが、より好ましくは式（４）の単位の少なくとも１０％、非常に好ましくは少なくとも２０％であり、好ましくは８０％以下、より好ましくは６０％以下は、０のｅを有する。
【００６０】
それぞれの場合に、式（４）の単位の総数に基づいて、ｅが値１を表す式（４）の単位を少なくとも２０％、より好ましくは少なくとも４０％有するシリコーン樹脂を希釈剤（Ｂ）として使用することが優先される。ｅが１である式（４）の単位のみを有するシリコーン樹脂が使用され得るが、より好ましくは式（４）の単位の少なくとも１０％、非常に好ましくは少なくとも２０％であり、好ましくは８０％以下、より好ましくは６０％以下は、０のｅを有する。
【００６１】
優先的に使用されるのは、それぞれの場合に、式（４）の単位の総数に基づいて、ｃ
＋ｅの和が０または１である式（４）の単位を少なくとも５０％有するシリコーン樹脂である。
【００６２】
本発明の１つの特に好ましい実施形態において、それぞれの場合に、式（４）の単位の総数に基づいて、ｅが値１を表し、ｃが値０を表す式（４）の単位を少なくとも２０％、より好ましくは少なくとも４０％有するシリコーン樹脂が下地調整剤として使用される。この場合、式（４）の総単位の好ましくは７０％以下、より好ましくは４０％以下は、０以外のｄを有する。
【００６３】
本発明の別の特に好ましい実施形態において、希釈剤（Ｂ）として使用されるシリコーン樹脂は、それぞれの場合に式（４）の単位の総数に基づいて、ｅが値１を表し、ｃが値０を表す式（４）の単位を少なくとも２０％、より好ましくは少なくとも４０％有しており、さらに、ｃが１または２、好ましくは２を表し、ｅが０を表す式（４）の単位を少なくとも１％、好ましくは少なくとも１０％有する樹脂である。この場合、式（４）の全単位の好ましくは７０％以下、より好ましくは４０％以下は、０以外のｄを有しており、式（４）の全単位の少なくとも１％は、０のｄを有する。
【００６４】
本発明に従って使用されるシリコーン樹脂の例は、実質的に、好ましくは排他的に、（Ｑ）式ＳｉＯ４／２、Ｓｉ（ＯＲ１１）Ｏ３／２、Ｓｉ（ＯＲ１１）２Ｏ２／２およびＳｉ（ＯＲ１１）３Ｏ１／２の単位、（Ｔ）式ＰｈＳｉＯ３／２、ＰｈＳｉ（ＯＲ１１）Ｏ２／２およびＰｈＳｉ（ＯＲ１１）２Ｏ１／２の単位、（Ｄ）式Ｍｅ２ＳｉＯ２／２およびＭｅ２Ｓｉ（ＯＲ１１）Ｏ１／２の単位、ならびに（Ｍ）式Ｍｅ３ＳｉＯ１／２の単位からなる（式中、Ｍｅはメチル基であり、Ｐｈはフェニル基であり、Ｒ１１は、水素原子または場合によってハロゲン原子によって置換されており、１から１０個の炭素原子を有しているアルキル基、より好ましくは水素原子または１から４個の炭素原子を有しているアルキルである。）オルガノポリシロキサン樹脂であり、樹脂は好ましは、（Ｔ）単位のモル当り、０−２モルの（Ｑ）単位、０−２モルの（Ｄ）単位、０−２モルの（Ｍ）単位を含む。
【００６５】
本発明に従って使用されるシリコーン樹脂の好ましい例は、実質的に、好ましくは排他的に、式ＰｈＳｉＯ３／２、ＰｈＳｉ（ＯＲ１１）Ｏ２／２およびＰｈＳｉ（ＯＲ１１）２Ｏ１／２のＴ単位、およびまた、式Ｍｅ２ＳｉＯ２／２およびＭｅ２Ｓｉ（ＯＲ１１）Ｏ１／２のＤ単位からなる（式中、Ｍｅはメチル基であり、Ｐｈはフェニル基であり、Ｒ１１は、水素原子または場合によってハロゲン原子によって置換されており、１から１０個の炭素原子を有しているアルキル基、より好ましくは、水素原子または１から４個の炭素原子を有しているアルキル基であり、０．５対２．０の（Ｔ）単位対（Ｄ）単位のモル比を有する。）オルガノポリシロキサン樹脂である。
【００６６】
本発明に従って使用されるシリコーン樹脂のさらなる好ましい例は、実質的に、好ましくは排他的に、式ＰｈＳｉＯ３／２、ＰｈＳｉ（ＯＲ１１）Ｏ２／２およびＰｈＳｉ（ＯＲ１１）２Ｏ１／２のＴ単位、ならびにまた、式ＭｅＳｉＯ３／２、ＭｅＳｉ（ＯＲ１１）Ｏ２／２およびＭｅＳｉ（ＯＲ１１）２Ｏ１／２のＴ単位、ならびにまた、場合によって、式Ｍｅ２ＳｉＯ２／２およびＭｅ２Ｓｉ（ＯＲ１１）Ｏ１／２のＤ単位からなる（式中、Ｍｅはメチル基であり、Ｐｈはフェニル基であり、Ｒ１１は、水素原子または場合によってハロゲン原子によって置換されており、１から１０個の炭素原子を有しているアルキル基、より好ましくは、水素原子または１から４個の炭素原子を有しているアルキル基であり、０．５対４．０のフェニルシリコーン単位対メチルシリコーン単位のモル比を有する。）オルガノポリシロキサン樹脂である。これらのシリコーン樹脂中のＤ単位の量は、好ましくは１０重量％未満である。
【００６７】
本発明に従って使用されるシリコーン樹脂のさらに好ましい例は、実質的に、好ましくは排他的に、式ＰｈＳｉＯ３／２、ＰｈＳｉ（ＯＲ１１）Ｏ２／２およびＰｈＳｉ（ＯＲ１１）２Ｏ１／２のＴ単位からなる（式中、Ｐｈはフェニル基であり、Ｒ１１は、水素原子または場合によってハロゲン原子によって置換されており、１から１０個の炭素原子を有しているアルキル基、より好ましくは、水素原子または１から４個の炭素原子を有しているアルキル基である。）オルガノポリシロキサン樹脂である。これらのシリコーン樹脂中のＤ単位の量は、好ましくは１０重量％未満である。
【００６８】
本発明に従って使用されるシリコーン樹脂は、好ましくは少なくとも４００の、より好ましくは少なくとも６００のＭｎ（数平均分子量）を有する。このＭｎは、好ましくは４００，０００以下、より好ましくは１０，０００以下、より特定的には５０，０００以下である。
【００６９】
本発明に従って使用されるシリコーン樹脂は、２３℃ および１，０００ｈＰａにおいて固体または液体のいずれかであり得、シリコーン樹脂は、好ましくは液体である。このシリコーン樹脂は、１０から１００，０００ｍＰａ・ｓまで、好ましくは３０から５０，０００ｍＰａ・ｓ まで、より特定的には５０から１，０００ｍＰａ・ｓまでの粘度を好ましくは有する。シリコーン樹脂の粘度が小さい方が、高せん断速度における粘度が低下するため、作業性が良好になる。このシリコーン樹脂は、好ましくは５以下、より好ましくは３以下の多分散性（Ｍｗ ／Ｍｎ）を有する。ここでＭｗは重量平均を表す。
【００７０】
疎水化無機粒子（C）は、本発明の湿気硬化型組成物に対して、それらのファンデルワールス力により系内でネットワークを形成して系全体を増粘させることで、一定以上のチクソ性を付与している。
特に疎水化シリカはシラン末端変性ポリマーおよび希釈剤の疎水部に対して有効にネットワークを形成すると考えられる。
【００７１】
疎水化無機粒子（C）の原料として用いられる無機粒子としては、シリカ、二酸化チタン、ベントナイト、酸化亜鉛、タルク、カオリン、雲母、パーミキュライト、炭酸マグネシウム、炭酸カルシウム、ケイ酸アルミニウム、ケイ酸バリウム、ケイ酸カルシウム、ケイ酸マグネシウム、ケイ酸ストロンチウム、タングステン酸金属塩、マグネシウム、ゼオライト、硫酸バリウム、焼成硫酸カルシウム、リン酸カルシウム、弗素アパタイト、ヒドロキシアパタイト、金属石鹸等の無機粒子が挙げられる。 また、粒子に金属酸化物等を被覆させて得られる複合粒子や、粒子表面を化合物等で処理した改質粒子を用いてもよい。
【００７２】
通常これらの粒子の表面はシラノール基、カルビノール基、あるいはその他の水酸基等の親水基で覆われている部分と、それらの基をアルキル基等で疎水化処理した基、ないしは、別の疎水性の基で覆われている部分が存在する。
その親水性基と疎水性基の比率を調整することにより、系における無機粒子の凝集性や溶解性を制御できる。
【００７３】
前記無機粒子の中では、シリカを用いることが好ましい。シリカはフュームドシリカ、湿式シリカ、コロイダルシリカ等の種類があるが、いずれの種類のシリカの粒子においても表面には親水性であるシラノールが存在することと、そのシラノール基を任意の割合でアルキル基等による疎水化処理を行うことができるために、表面の親水基と疎水基のモル比を設定することが容易である。また、シリカは、凝集構造を取ること、各種油分との親和性が高く、入手容易性や経済性等の観点から、広汎な用途を与えることとなるため好ましい。
【００７４】
本発明において最も好ましいシリカはフュームドシリカである。
フュームドシリカ粒子は、多次の凝集構造を取っている。そのため、凝集レベルに応じて表面の親水基と疎水基のバランスを制御したり、凝集単位を組み換えたりすることができる。
また、フュームドシリカ粒子は、多孔質構造を有しているので、表面積が大きくなり、より会合や吸着の機能が大きくなるため、系をより安定、均一に生成できるからである。
【００７５】
フュームドシリカ粒子は、最小単位である１次粒子は、通常、５〜３０ナノメートル程度の大きさであり、１次粒子が凝集して１次凝集体、すなわち２次粒子を形成している。１次凝集体の大きさは、通常、１００〜４００ナノメートル程度である。１次粒子同士は化学結合により融合しているので、１次凝集体を分離するのは通常困難である。さらに、１次凝集体同士が凝集構造を形成しており、これを２次凝集体、すなわち３次粒子と称する。２次凝集体の大きさは概ね１０μｍ程度である。２次凝集体における１次凝集体間の凝集形態は、通常、化学結合ではなく、水素結合やファンデルワールス力によるものである。
【００７６】
フュームドシリカ粒子は、粉末状では２次凝集体が多くの場合の最も大きな凝集状態である。しかし、湿気硬化型組成物内では２次凝集体がさらに凝集することができる。すなわち、本発明において疎水化シリカがシラン末端変性ポリマーおよび希釈剤の疎水部分に対してファンデルワールス力により有効にネットワークを形成している場合が、その一つの例である。その凝集を分離させる力は、２次凝集体を分離させる力よりも弱い力で分離できる。すなわち、本発明における湿気硬化型組成物において、施工時にくし目ごてなどで施工した際、その凝集を分離させることで作用時の粘度が低粘度化することが、その一つの例である。
【００７７】
前記フュームドシリカ粒子は、疎水化されている場合が好ましく、疎水化に用いられる成分は特に限定されない。疎水化に用いられる成分は、例えばメチルトリクロロシランのようなハロゲン化有機ケイ素やジメチルジアルコキシシランのようなアルコキシシラン類、シラザン、低分子量のメチルポリシロキサンで、処理する公知の方法によって疎水化することができる。
【００７８】
組成物全体に対する疎水化無機粒子（C）の含有量は、０．１〜２０質量部が望ましく、２０重量部を超えると系全体の粘度が増加し、湿気硬化型組成物の製造時の撹拌不良による不均一化、施工時の作業性が著しく低下する可能性があるからである。より好ましくは１〜１０質量部、さらに好ましくは２〜５質量部の範囲である。
【００７９】
疎水部および親水部を有する揺変剤としての成分（D）は、水素添加ひまし油系、アマイド系、酸化ポリエチレン系、植物油重合油系、界面活性剤系などがあり、単一成分でもよくまたはこれらを2種以上併用しても良い。
ここで、揺変剤の疎水部とは、疎水基や局所的に極性が小さい結合を含有する部分であれば特に限定されず、例えばアルキル基やフェニル基、もしくはポリエーテル鎖中のC-C結合、ポリジメチルシロキサンなどが該当する。
一方で親水部とは、親水基や局所的に極性が大きい結合を含有する部分であれば特に限定されず、例えば水酸基、アルコキシ基、ポリエーテル結合、エステル結合、ウレタン結合、アミド結合などが該当する。
例えばアマイドワックスでは疎水部として炭素―炭素結合部、親水部としてアミド基を有している。
【００８０】
揺変剤（D）は、本発明の湿気硬化型組成物に対して、それら親水部同士の相互作用、特に水酸基やアミド結合を有する場合はそれら水素結合や各種成分の親水部との相互作用などによりネットワークを形成し系を増粘させている。
特に前記揺変剤（D）はアマイドワックスが好ましく、この場合は、疎水化シリカと比較して粒子サイズが小さく針状であるため、系内において疎なネットワークを形成し系全体の粘度をマイルドに増加させる特性がある。よって高せん断速度における粘度には大きく寄与せず、低せん断速度における粘度に大きく寄与する特性がある。
またアマイドワックスはシラン末端変性ポリマーおよび希釈剤の親水部分に対して有効にネットワークを形成すると考えられる。
【００８１】
アミン化合物（Ｅ）は、本発明の湿気硬化型組成物に対し、硬化触媒または硬化共触媒の機能を有し、さらに、接着促進剤として作用することもできる成分である。
アミン化合物（E）は、構造や分子量は特に限定されず、商業的な製品として購入することができ、または、化学な一般的な方法によって調製することもできる。
アミン化合物（E）は単体であっても、２種類以上の混合物のいずれでも構わない。
【００８２】
アミン化合物（Ｅ）は例えば、一般式（５）の単位を含む有機ケイ素化合物をであってもよい。一般式（５）の単位の一例としては、アミノプロピルトリメトキシシリル基が挙げられる。
ＤｈＳｉ（ＯＲ６）ｇＲ７ｆＯ（４−ｆ−ｇ−ｈ）／２            （５）
（式中、Ｒ６は、同じであっても異なってもよく、水素原子または場合によって置換されている炭化水素基を示し、
Ｄは、同じであっても異なってもよく、塩基性窒素を含む一価のＳｉＣ−結合した基を示し、
Ｒ７は、同じであっても異なってもよく、塩基性窒素を含んでいない場合によって置換されている一価のＳｉＣ−結合した有機基を示し、
ｆは、０、１、２、または３、好ましくは１または０であり、
ｇは、０、１、２、または３、好ましくは１、２、または３、より好ましくは２または３であり、
ｈは、１、２、３、または４、好ましくは１であり、ただし、ｆ＋ｇ＋ｈの合計は、４以下であり、分子当り少なくとも１つの基Ｄが存在する。）
【００８３】
アミン化合物（E）は、シラン、すなわち、ｆ＋ｇ＋ｈ＝４である一般式（５）の化合物ばかりでなく、シロキサン、すなわち、ｆ＋ｇ＋ｈ≦３である式（５）の単位も、含むことができるが、シランが優先される。
【００８４】
組成物全体に対するアミン化合物（E）の含有量は、０．０１〜１０質量部の範囲が好ましい。
０．０１質量部未満だと、硬化不良および／または接着不良が起きる可能性があるからである。１０質量部を超えると、必要のない反応を起こさせたり、皮膜表面にしわの発生、塗膜形成後に周囲の材料を変質させるなどの弊害を起す可能性があり、また可使時間が短くなることにより施工不良が起きる可能性がある。また、保存安定性で増粘・ゲル化・硬化などの不具合が生じ可能性があるからである。より好ましくは、０．５〜３．０質量部の範囲である。
【００８５】
脱水剤（F）は、本発明の湿気硬化型組成物に対し、水捕捉を行うことにより、脱水せしめる成分である。
脱水剤（F）は、商業的な製品として購入することができ、または、化学的な一般的な方法によって調製することもできる。
成分（F）は単体であっても、２種類以上の混合物のいずれでも構わない。
【００８６】
成分（F）の例は、シラン、例えば、ビニルトリメトキシシラン、ビニルトリエトキシシラン、ビニルメチルジメトキシシラン、Ｏ−メチルカルバメートメチル−メチルジメトキシシラン、Ｏ−メチルカルバメートメチル−トリメトキシシラン、Ｏ−エチルカルバメートメチル−メチルジエトキシシラン、Ｏ−エチルカルバメートメチル−トリエトキシシランおよび／またはそれらの部分縮合物、およびまた、オルトエステル、例えば、１，１，１−トリメトキシエタン、１，１，１−トリエトキシエタン、トリメトキシメタンおよびトリエトキシメタンである。
【００８７】
組成物全体に対する脱水剤（F）の含有量は含まれなくてもよいが、０．０１〜１０質量部の範囲が好ましい。０．０１質量部未満だと、脱水の効果が十分でなく、製造中および保存中に増粘、ゲル化、硬化などの不具合が生じる可能性があり、１０質量部を超えると、塗膜の物性を劣化させるなどの弊害を起す可能性があるのと、施工後に硬化不良、未硬化を起こす可能性があるからである。より好ましくは、０．５〜３．０質量部の範囲である。
【００８８】
安定化剤（G）は、本発明の湿気硬化型組成物に対し、紫外線吸収剤、酸化防止剤、熱安定剤や光安定剤の機能を有し、ポリマー劣化の安定化剤として作用することもできる成分である。
安定化剤（G）は、商業的な製品として購入することができ、または、化学的な一般的な方法によって調製することもできる。
安定化剤（Ｇ）は単体であっても、２種類以上の混合物のいずれでも構わない。
【００８９】
安定化剤（G）は、上記機能、作用を示すものでればよく、限定されないが、好ましくは、酸化防止剤、紫外線安定剤、ＨＡＬＳである。
【００９０】
組成物全体に対する安定化剤（G）の含有量は、０．０１〜５質量部の範囲が好ましい。０．０１質量部未満だと、紫外線や熱、酸化などによる塗膜劣化が起きる可能性があり、５質量部を超えると、予期せぬ不具合、例えば透明の製品であれば色調変化等、を起す可能性があるからである。より好ましくは、０．５〜２．０質量部の範囲である。
【００９１】
充填剤（H）は、本発明の湿気硬化型組成物に対し、増量材、粘度・粘性調整や引張強さや伸びなどの物性調整の機能を有し、含有する水分によってコーティング材の硬化促進剤として作用することもできる成分である。この成分は、上記の機能や作用を必要とされない場合は、本発明のコーティング材組成物にとっては必須成分ではない。
充填剤（H）は、商業的な製品として購入することができ、または、化学的な一般的な方法によって調製することもできる。
充填剤（H）は単体であっても、２種類以上の混合物のいずれでも構わない。
【００９２】
充填剤（H）は、上記機能、作用を示すものでればよく、限定されないが、例としては、非補強性充填剤、好ましくは、最大５０ｍ２／ｇのＢＥＴ表面積を有する充填剤、例えば、石英、珪砂、珪藻土、ケイ酸カルシウム、ケイ酸ジルコニウム、タルク、カオリン、ゼオライト、金属酸化物粉末、例えば、酸化アルミニウム、酸化チタン、酸化鉄、または酸化亜鉛および／またはそれらの混合酸化物、硫酸バリウム、炭酸カルシウム、セッコウ、窒化ケイ素、炭化ケイ素、窒化ホウ素、ガラス粉末およびポリマー粉、例えば、ポリアクリロニトリル粉末；補強性充填剤、５０ｍ２／ｇを超えるＢＥＴ表面積を有する充填剤、例えば、熱分解により調製されたシリカ、沈降シリカ、沈降炭酸カルシウム、カーボンブラック、例えばファーネスブラックおよびアセチレンブラックおよび高いＢＥＴ表面積の混合ケイ素／アルミニウム酸化物；三水酸化アルミニウムの中空ビーズの形の充填剤、例えば、ドイツ、ノイスの３Ｍ  Ｄｅｕｔｓｃｈｌａｎｄ  ＧｍｂＨから商標名Ｚｅｅｏｓｐｈｅｒｅｓ（商標）の下で入手できるものが例である磁性マイクロビーズ、例えば、スウェーデン、スンツバルのＡＫＺＯＮＯＢＥＬ，Ｅｘｐａｎｃｅｌから商標名ＥＸＰＡＮＣＥＬ（登録商標）の下で入手できるその種の弾性ポリマービーズ、またはガラスビーズ；繊維形状の充填剤、例えば、アスベストおよびまたポリマー繊維である。上記の充填剤は、例えば、オルガノシランおよび／もしくはオルガノシロキサンによる、または、ステアリン酸による処理によって、またはヒドロキシル基のアルコキシ基へのエーテル化によって疎水化されていてもよい。
【００９３】
充填剤（H）は、好ましくは、炭酸カルシウム、タルク、水酸化アルミニウムおよびシリカであり、水酸化アルミニウムが特に好ましい。好ましい炭酸カルシウムのグレードは、粉砕または沈降であり、ステアリン酸等の脂肪酸またはそれらの塩により場合によって表面処理されている。好ましいシリカは、好ましくは、熱分解された（ヒュームド）シリカである。
【００９４】
充填剤（H）は、好ましくは１質量部未満、より好ましくは０．５質量部未満の水分含量を有する。
【００９５】
組成物全体に対する充填剤（H）の含有量は、０〜８０質量部の範囲が好ましい。より好ましくは、０〜６０質量部の範囲である。前記範囲内では、接着不良、皮膜の割れ、などコーティング材としての欠陥が発生する可能性ちいさく、また、製造時の粘度が適しているため均一に撹拌することができるからである。
【００９６】
触媒（I）は、本発明の湿気硬化型組成物に対し、硬化触媒の機能を有する成分である。この成分は、上記の機能や作用を必要とされない場合は、本発明の湿気硬化型組成物にとっては必須成分はないが、シラン末端変性ポリマー（Ａ）の反応性が低い場合には有効となる成分である。
触媒（I）は、商業的な製品として購入することができ、または、化学的な一般的な方法によって調製することもできる。
触媒（I）は単体であっても、２種類以上の混合物のいずれでも構わない。
【００９７】
触媒（I）は、上記機能、作用を示すものでればよく、限定されないが、金属を含む成分（I）の例は、有機チタンおよび有機スズ化合物であり、例は、チタン酸エステル、例えば、チタン酸テトラブチル、チタン酸テトラプロピル、チタン酸テトライソプロピルおよびチタンテトラアセチルアセトネート；スズ化合物、例えば、ジブチルスズジラウレート、ジブチルスズマレエート、ジブチルスズジアセテート、ジブチルスズジオクタノエート、ジブチルスズアセチルアセトネート、ジブチルスズオキシドおよび対応するジオクチルスズ化合物である。
【００９８】
金属を含まない触媒（I）の例は、塩基性化合物、例えば、トリエチルアミン、トリブチルアミン、１，４−ジアザビシクロ［２．２．２］オクタン、１，５−ジアザビシクロ［４．３．０］ノン−５−エン、１，８−ジアザビシクロ［５．４．０］ウンデカ−７−エン、Ｎ，Ｎ−ビス−（Ｎ，Ｎ−ジメチル−２−アミノエチル）メチルアミン、Ｎ，Ｎ−ジメチルシクロヘキシルアミン、Ｎ，Ｎ−ジメチルフェニルアミンおよびＮ−エチルモルホリニン（ｅｔｈｙｌｍｏｒｐｈｏｌｉｎｉｎｅ）である。
【００９９】
触媒（I）として、酸性化合物、例えば、リン酸およびそのエステル、トルエンスルホン酸、硫酸、硝酸、またはその他の有機カルボン酸、例えば、酢酸および安息香酸を使用することが同様に可能である。
【０１００】
組成物全体に対する触媒（I）の含有量は、０〜５質量部の範囲が好ましい。５質量部を超えると、可使時間が短くなることによる施工不良が起き、皮膜表面にしわが発生する可能性があり、保存中に増粘、ゲル化、硬化などの不具合が生じる可能性があるからである。より好ましくは、０〜０．２質量部の範囲である。
【０１０１】
本発明の湿気硬化型組成物は、上述した成分以外にも、本発明の目的を達する限りにおいて、任意成分を含有することができる。例えば、消泡剤、硬化速度調整材、添加剤、接着向上剤および補助剤等の全てのその他の物質を含むことができる。場合により、接着性を向上させる成分、例えばエポキシシラン等、を添加することもできる。
【０１０２】
本発明はまた、アマイドワックス含有量に対して、シラン末端変性ポリマー（A）を添加し混錬するアマイドワックス混錬工程と、前記アマイドワックス混錬工程で得られたアマイドワックス含有混合物に希釈剤を混合し低粘度させることで、その後混合する疎水化無機粒子やその他充填剤を撹拌する際の撹拌効率を向上させる無機粒子混錬工程とを含むことを特徴とする湿気硬化型組成物の製造方法である。
アマイドワックス混錬工程において、アマイドワックスは加熱なしで混錬されてもよく、加熱後に混錬されてもよい。加熱なしで混錬する場合には、保存時の温度（例えば冬季には０〜２０℃程度、夏季には２０℃〜４０℃であってもよい）のアマイドワックスが混錬される。アマイドワックスを加熱して混錬する場合には、３０℃以上１００℃以下、好ましくは５０℃以上９０℃以下の温度に加熱してもよい。
【０１０３】
さらに前記アマイドワックス混錬工程において、アマイドワックス含有量に対して、シラン末端変性ポリマー（A）を1〜2倍量添加し混合したアマイドマスターバッチを調整する第一工程と、前記アマイドマスターバッチに残りのシラン末端変性ポリマー（A）を混合して、アマイドワックス含有混合物を得る第二工程を含んでもよい。第一工程及び第二工程を含むことで、後に添加する低粘度の希釈剤およびアマイドワックス含有混合物が効率的に混錬でき、アマイドワックスの分散性を向上させることを特徴とする湿気硬化型組成物の製造方法である。
【０１０４】
本発明の湿気硬化型組成物を塗布する基材は、特に限定されず多孔質であっても非多孔質であってもよい。例えば、セメント系基材、鉱物基材、金属、ガラス、セラミック、などが挙げられる。また、これらの基材の表面が塗装した基材でも構わない。
【０１０５】
例えば、セメント系基材には、コンクリート、モルタルサイディングボード、ＡＬＣ（軽量気泡コンクリート）、スレート板、ケイ酸カルシウム板などある。
【０１０６】
本発明の湿気硬化型組成物が適用できる用途は、様々なものが考えられ、限定されない。その中で例示すると、建築構造物、車両や船舶・建築構造物の接着剤やシーリング材、工場や建築物などの床材、高速道路や高架鉄道のコンクリートはく落対策、建築仕上などの塗料、ベランダや屋上などの塗膜防水材、各種コンクリート二次製品等が挙げられる。
【実施例】
【０１０７】
実施例、比較例を示し、表１に結果を記載した上で本発明を具体的に説明するが、本発明は以下の実施例に限定されるものではない。
【０１０８】
＜湿気硬化型組成物の粘度測定＞
粘弾性測定装置（Physica MCR 301／アントンパール社製）を使用し、高せん断速度（１０  （１／ｓ））および低せん断速度（２  （１／ｓ））における６０秒後の測定値をそれぞれのせん断速度における粘度とした。
【０１０９】
＜粘度評価基準＞
高せん断速度（１０  （１／ｓ））における粘度が１００ｘ１０３ｍＰａ・ｓより小さい場合、作業性は良好である。
低せん断速度（２  （１／ｓ））における粘度が２５０×１０３ｍＰａ・ｓより大きい場合、セラミックタイルのズレ性は良好である。
【０１１０】
＜くし目ごて作業性評価＞
実施例１〜４および比較例１〜５の湿気硬化型組成物約２００ｇをスレート板（３ｘ３００ｘ３００ｍｍ）に０．５ｍｍピッチくし目ごてを用いて均一に塗布し、左官作業性を評価した。
＜くし目ごて作業性評価基準＞
作業性は軽い方が好ましく、ＡおよびＢの場合作業性は良好である。
A：非常に軽い
B：軽い
C：重たい
【０１１１】
＜セラミックタイルのズレ性評価＞
実施例１〜４および比較例１〜５の湿気硬化型組成物約２００ｇをスレート板（３ｘ３００ｘ３００ｍｍ）に０．５ｍｍピッチくし目ごてを用いて均一に塗布し、二丁掛けセラミックタイル（約２６０ｇ）を貼り付け、約３０秒間約２．５ｋｇの重しを乗せ固定化させた後、スレート板を垂直に保持した状態で、二丁掛けセラミックタイルのズレ性を評価した。
【０１１２】
＜セラミックタイルずれ性評価基準＞
ズレ性はズレが発生しないことが必要であるため、Ａの場合ズレ性は良好である。
A：ズレが発生しない
B：ズレが発生する
【０１１３】
＜実施例１＞
湿気硬化型組成物として次の各成分を用いた。
揺変剤（Ｄ）として、伊藤製油社製のアマイドワックスＡ−Ｓ−Ａ（登録商標）Ｔ−１７００を１．５０質量部と、シラン末端変性ポリマー（Ａ）として、９０℃に加熱したＷａｃｋｅｒ  Ｃｈｅｍｉｅ  ＡＧ社製のＧＥＮＩＯＳＩＬ（登録商標）  ＳＴＰ−Ｅ１０（平均モル質量（Ｍｎ）が１２、０００ｇ／ｍｏｌ）を３．００重量部添加混合し均一に混錬する。
ＳＴＰ−１０は親水部である−Ｏ−Ｃ（＝Ｏ）−ＮＨ−ＣＨ２−ＳｉＣＨ３（ＯＣＨ３）２の末端基を有し、疎水部であるポリプロピレングリコール鎖を主鎖とするシラン末端ポリプロピレングリコールである。
さらに９０℃に加温した残りのＧＥＮＩＯＳＩＬ（登録商標）  ＳＴＰ−Ｅ１０を５.７５質量部添加混合し均一に混錬にする。
希釈剤（Ｂ）として、同社製のＧＥＮＩＯＳＩＬ（登録商標）ＩＣ  ３６８を３９．２５質量部添加し均一に撹拌する。
ＩＣ  ３６８は粘度３３６ｍＰａ・ｓを有するフェニル官能性Ｔ単位およびメチル官能性Ｔ単位から成り、１５重量％のメトキシ基含量および１９００ｇ／ｍｏｌの平均モル質量を有する液体フェニルシリコーン樹脂である。
ビニルシラン系脱水剤（Ｆ）として、同社製のＧＥＮＩＯＳＩＬ（登録商標）ＸＬ１０（ビニルトリメトキシシラン）を２．００質量部、安定化剤（Ｇ）として、ＢＡＳＦ社製のＴｉｎｕｖｉｎ  Ｂ  ７５を１．００質量部、接着向上剤としてＷａｃｋｅｒ  Ｃｈｅｍｉｅ  ＡＧ社製のＧＥＮＩＯＳＩＬ（登録商標）ＧＦ８０（３−グリシドキシプロピルトリメトキシシラン）を２．００質量部、硬化速度調整剤として、同社製のＷＡＣＫＥＲ（登録商標）ＴＥＳ  ４０（テトラエトキシシランのオリゴマー）を１．２０質量部添加し均一に撹拌する。
【０１１４】
また疎水化無機粒子（Ｃ）として、同社製の疎水化シリカＨＤＫ（登録商標）  Ｈ１８を３．００質量部、成分（Ｈ）の充填剤の合成炭酸カルシウムとして、白石工業社製のＶｉｓｃｏｌｉｔｅ−Ｅｌ２０を２１．８０質量部、また表面未処理重質炭酸カルシウムとして、白石工業社製のソフトン２２００を２０．００ｇ、添加し均一に撹拌する。
さらにアミン化合物（Ｅ）として、Ｗａｃｋｅｒ  Ｃｈｅｍｉｅ  ＡＧ社製のＧＥＮＩＯＳＩＬ（登録商標）  ＧＦ９６（３−アミノプロピルトリメトキシシラン）を１．００量部を添加し、均一に撹拌し調製した。
【０１１５】
粘度測定の結果、作業性およびセラミックタイルのズレ性は良好であった。
くし目ごて作業性は良好、セラミックタイルのズレ性は良好であった。
【０１１６】
＜実施例２＞
希釈剤（Ｂ）として、富士フィルム和光純薬社製のポリプロピレングリコール  （粘度６０〜８０ｍＰａ・ｓ）、ジオール型、（平均分子量約４００）を３９．２５質量部数用いた他は、すべて実施例１と同じ成分、同じ質量部数と調製方法を用い、同様の評価を行った。
【０１１７】
粘度測定の結果、作業性およびセラミックタイルのズレ性は良好であった。
くし目ごて作業性は良好、セラミックタイルのズレ性は良好であった。
【０１１８】
＜実施例３＞
希釈剤（Ｂ）として、同社製のＧＥＮＩＯＳＩＬ（登録商標）ＩＣ  ６７８を３９．２５質量部数用いた他は、すべて実施例１と同じ成分、同じ質量部数と調製方法を用い、同様の評価を行った。
ＧＥＮＩＯＳＩＬ（登録商標）ＩＣ  ６７８は、粘度７３ｍＰａ・ｓを有する、フェニル官能性Ｔ単位のみから成り、１５重量％のメトキシ基含量および９００ｇ／ｍｏｌの平均モル質量を有する液体フェニルシリコーン樹脂である。
【０１１９】
粘度測定の結果、作業性およびセラミックタイルのズレ性は良好であった。
くし目ごて作業性は良好、セラミックタイルのズレ性は良好であった。
【０１２０】
＜実施例４＞
シラン末端変性ポリマー（Ａ）として、Ｗａｃｋｅｒ  Ｃｈｅｍｉｅ  ＡＧ製の前記ＧＥＮＩＯＳＩＬ（登録商標）  ＳＴＰ−Ｅ１０と同じ化学構造でかつ平均モル質量（Ｍｎ）が４、０００ｇ／ｍｏｌであるポリマーを８．７５質量部数用いた他は、すべて実施例１と同じ成分、同じ質量部数と調製方法を用い、同様の評価を行った。
【０１２１】
粘度測定の結果、作業性およびセラミックタイルのズレ性は良好であった。
くし目ごて作業性は良好、セラミックタイルのズレ性は良好であった。
【０１２２】
＜比較例１＞
シラン末端変性ポリマー（Ａ）として、常温（２０℃）のＷａｃｋｅｒ  Ｃｈｅｍｉｅ  ＡＧ製のＧＥＮＩＯＳＩＬ（登録商標）  ＳＴＰ−Ｅ１０（平均モル質量（Ｍｎ）が１２、０００ｇ／ｍｏｌ）を８．７５重量部、成分（Ｂ）の希釈剤として、富士フィルム和光純薬社製のポリプロピレングリコール、ジオール型、（平均分子量約４００）を１６．２５質量部と、Ｗａｃｋｅｒ  Ｃｈｅｍｉｅ  ＡＧ製のＧＥＮＩＯＳＩＬ（登録商標）ＩＣ  ３６８を２３．００質量部添加し均一に撹拌する。以降は、すべて実施例１と同じ成分、同じ質量部数と調製方法を用い、同様の評価を行った。
【０１２３】
粘度測定の結果、作業性は良好であったがズレ性は基準値を下回った。
くし目ごて作業性は良好、セラミックタイルのズレ性はズレが発生した。
比較例１では、疎水部及び親水部を有する揺変剤が配合されておらず、低せん断速度における粘度が増加しなかったと考えられる。
【０１２４】
＜比較例２＞
揺変剤（Ｄ）として、伊藤製油社製のＡ−Ｓ−Ａ（登録商標）Ｔ−１７００を１．５０質量部と、シラン末端変性ポリマー（Ａ）として、９０℃に加熱したＷａｃｋｅｒ  Ｃｈｅｍｉｅ  ＡＧ社製のＧＥＮＩＯＳＩＬ（登録商標）  ＳＴＰ−Ｅ１０（平均モル質量（Ｍｎ）が１２、０００ｇ／ｍｏｌ）を３．００重量部添加混合し均一に混錬する。さらに９０℃に加温した残りのＧＥＮＩＯＳＩＬ（登録商標）  ＳＴＰ−Ｅ１０を５.７５質量部添加混合し均一に混錬する。希釈剤（Ｂ）として、同社製のＷＡＣＫＥＲ（登録商標）ＡＫ３５０を３９．２５質量部添加し撹拌したが、均一にならずに分離した。このため、粘度測定およびくし目ごて作業性評価、タイルのズレ性評価を実施することができなかった。
なお、ＡＫ３５０は疎水部のみを有する直鎖型ポリジメチルシロキサンである。親水部を有しないため、ポリマーや揺変剤との作用に乏しく、分離したと考えられる。
【０１２５】
＜比較例３＞
希釈剤（Ｂ）として、同社製のＳＩＬＲＥＳ（登録商標）ＢＳ  （粘度１３１６  ２ｍＰａ・ｓを有するイソオクチルトリメトキシシラン）を３９．２５質量部数用いた他は、すべて実施例１と同じ成分、同じ質量部数と調製方法を用い、同様の評価を行った。
【０１２６】
粘度測定の結果、作業性は良好あったがズレ性は基準値を下回った。
くし目ごて作業性は良好、セラミックタイルのズレ性はズレが発生した。
希釈剤として配合したＢＳ  １３１６は粘度が１０ｍＰａ・ｓを下回っていることから、湿気硬化型組成物全体としての粘度が低せん断においても、高せん断においても低い。高せん断における粘度が低いため、作業性は良好であったものの、低せん断における粘度が十分に向上せず、ずれの発生要因となったと考えられる。
【０１２７】
＜比較例４＞
希釈剤（Ｂ）として、関東化学社製のｎ−ヘキサンを３９．２５質量部数用いた他は、すべて実施例１と同じ成分、同じ質量部数と調製方法を用い、同様の評価を行った。
ｎ−ヘキサンの粘度は０．３ｍＰａ・ｓである。
【０１２８】
粘度測定の結果、作業性は良好であったが、ズレ性は基準値を下回った。
くし目ごて作業性は、湿気硬化型組成物硬化後亀裂が発生し、基材から剥がれ落ちた。
比較例４は、比較例３と同様に希釈剤の粘度が１０ｍＰａ・ｓを下回っており、湿気硬化型組成物全体としての粘度が低せん断においても、高せん断においても低い。高せん断における粘度が低いため、作業性は良好であった。一方で、低せん断速度における粘度も低いため、ズレが発生した。
ｎ−ヘキサンは非反応性希釈剤でかつ揮発性が高いため、塗布直後にｎ−ヘキサンが揮発に起因する体積収縮により、亀裂が発生したと考えられる。
【０１２９】
＜比較例５＞
揺変剤（Ｄ）として、伊藤製油社製のＡ−Ｓ−Ａ（登録商標）Ｔ−１７００を１．５０質量部と、シラン末端変性ポリマー（Ａ）として、９０℃に加熱したＷａｃｋｅｒ  Ｃｈｅｍｉｅ  ＡＧ社製のＧＥＮＩＯＳＩＬ（登録商標）  ＳＴＰ−Ｅ１０（平均モル質量（Ｍｎ）が１２、０００ｇ／ｍｏｌ）を３．００重量部添加混合し均一に混錬する。さらに９０℃に加温したＧＥＮＩＯＳＩＬ（登録商標）  ＳＴＰ−Ｅ１０を５.７５質量部添加混合し均一に混錬した後、残りの９０℃に加温したＧＥＮＩＯＳＩＬ（登録商標）  ＳＴＰ−Ｅ１０の３９．２５質量部を4回に分けて添加混合し均一に撹拌する。希釈剤は配合していない。
以降は、すべて実施例１と同じ成分、同じ質量部数と調製方法を用い、同様の評価を行った。
【０１３０】
粘度測定の結果、セラミックタイルのズレ性は良好であったが作業性は基準値を大きく上回った。希釈剤を配合していないため、高せん断における粘度が十分に低下せず、作業性が悪くなったと考えられる。
くし目ごて作業性は重たく、セラミックタイルのズレ性は良好であった。
【０１３１】
【表１】
0006919010.tif 000002
【要約】
【課題】
本発明は、シラン末端変性ポリマーを主成分とするコンパウンドで、高せん断速度における粘度が小さいため作業性に優れると同時に、低せん断速度における粘度が大きいため性が十分に高く建造物などの略垂直面に施工されセラミックタイルなどの重量物を貼り付ける際、セラミックタイルのタレを防止することができる湿気硬化型組成物に関する。
【解決手段】本発明の湿気硬化型組成物は、
疎水部および親水部を有するポリマー（Ａ）を主成分とし、所定の粘度範囲の希釈剤（B）と、疎水化無機粒子（C）と、疎水部および親水部を有する揺変剤（D）とを配合することにより、高せん断速における粘度を一定以下に抑えると同時に、低せん断速度における粘度を増大させる性能を発現する湿気硬化型組成物である。
【選択図】なし